(57)【要約】【課題】コーティングに伴う粉体の造粒を抑制することのできるコーティング装置、及び製造方法を提供する。【解決手段】コーティングされた粒子の製造装置及び製造方法は、被覆体でコーティングされた粒子の製造装置及び製造方法であって、前記粒子を含む粉体を処理室内に流動させ、前記処理室内に帯電させたコーティング溶液の噴霧を行うことにより、粒子を被覆体でコーティングする。そのため、コーティングに伴う粉体の造粒を抑制することのできる。【選択図】図１
2012217902.tif 000002
【特許請求の範囲】
【請求項１】
粉体に含まれる粒子の表面を被覆体でコーティングするコーティング装置であって、
前記粒子の表面を被覆体でコーティングする処理を行う処理室と、
前記処理室においてコーティング溶液を静電噴霧する静電噴霧器と、
前記粒子を流動させる流動用の気体を前記処理室に導入する気体導入路と、
前記流動用の気体を前記処理室から排出する気体排出路と、
前記流動用の気体を流動させる流動装置と、
を備えることを特徴とする、コーティング装置。
【請求項２】
請求項１に記載のコーティング装置であって、
前記処理室内の底部に設けられて回転する回転部材と、
前記回転部材を回転駆動する回転駆動装置と、
を更に備えることを特徴とする、コーティング装置。
【請求項３】
前記粒子は電池に用いる電池用粒子であることを特徴とする、請求項１又は２に記載のコーティング装置。
【請求項４】
前記電池用粒子は、活物質粒子であることを特徴とする、請求項１〜３のいずれか一項に記載のコーティング装置。
【請求項５】
前記被覆体は、リチウムイオン伝導体であることを特徴とする、請求項１〜４のいずれか一項に記載のコーティング装置。
【請求項６】
被覆体でコーティングされた粒子の製造方法であって、
前記粒子を含む粉体を流動させる、流動工程と、
前記粒子に対して帯電させたコーティング溶液の噴霧を行う、噴霧工程と、
を備えることを特徴とする、コーティングされた粒子の製造方法。
【請求項７】
前記粒子の平均粒径は、１μｍ以上１０μｍ以下の範囲であることを特徴とする、請求項６に記載のコーティングされた粒子の製造方法。
【請求項８】
前記粒子は電池に用いる電池用粒子であることを特徴とする、請求項６又は７に記載のコーティングされた粒子の製造方法。
【請求項９】
前記電池用粒子は、活物質粒子であることを特徴とする、請求項６〜８のいずれか一項に記載のコーティングされた粒子の製造方法。
【請求項１０】
前記被覆体は、リチウムイオン伝導体であることを特徴とする、請求項６〜９のいずれか一項に記載のコーティングされた粒子の製造方法。
【発明の詳細な説明】
【技術分野】
【０００１】
本発明は、例えば、医薬品、食品、化学材料、及び電子材料等の各種分野において、粒子にコーティングを行うコーティング装置、及びコーティングされた粒子の製造方法の技術分野に関する。
【背景技術】
【０００２】
この種のコーティング装置として、流動浮遊させた粉体にコート溶液を噴霧し粉体に含まれる粒子の表面に被覆層を形成する技術が特許文献１に開示されている。
【先行技術文献】
【特許文献】
【０００３】
【特許文献１】特開２００７−３０７４４８号公報
【発明の概要】
【発明が解決しようとする課題】
【０００４】
しかしながら、この種の装置では、噴霧したコーティング溶液の液滴に粉体に含まれる粒子が取り込まれ、粉体が造粒するという問題点がある。
【０００５】
本発明は上記問題点に鑑みてなされたものであり、コーティングに伴う粉体の造粒を抑制することのできるコーティング装置、及び製造方法を提供することを課題とする。
【課題を解決するための手段】
【０００６】
上述した課題を解決するため、本発明に係るコーティング装置は、粉体に含まれる粒子の表面を被覆体でコーティングするコーティング装置であって、上記粒子の表面を被覆体でコーティングする処理を行う処理室と、上記処理室においてコーティング溶液を静電噴霧する静電噴霧器と、上記粒子を流動させる流動用の気体を上記処理室に導入する気体導入路と、上記流動用の気体を上記処理室から排出する気体排出路と、上記流動用の気体を流動させる流動装置と、を備える。
【０００７】
ここで、被覆体とは、粒子の表面を被覆する物体を意味する。被覆体は、粒子の少なくとも一部の表面に存在していればよい。粒子とは、物質を構成する粒の一つひとつを意味し、粉体とは、複数の粒子が集合している状態にあるものを意味する。なお、粒子は、コーティングの前後で化学的な組成が変化してもよいし、被覆する前後で化学的な組成が同様であってもよい。処理室では、粒子の原材料の表面を被覆体でコーティングする処理を行う。例えば、処理室では、粒子の原材料にコーティング溶液を静電噴霧し、コーティング溶液を乾燥させることにより粒子にコーティングを行う。なお、処理室は、静電噴霧を行う第１の処理室と乾燥を行う第２の処理室とに分かれていてもよい。
【０００８】
コーティング溶液とは、被覆体の原料である溶液を意味する。静電噴霧とは、帯電させた溶液を霧状にして、噴出させる又は吹きつけることを意味する。静電噴霧器は、処理室においてコーティング溶液の静電噴霧を行う。なお、静電噴霧器の位置は、粒子の原材料にコーティング溶液を静電噴霧することのできる位置であれば特に限定されない。
【０００９】
気体導入路とは、原材料を流動させる流動用の気体を処理室に導入する通路を意味し、気体排出路とは、流動用の気体を処理室から排出する通路を意味する。流動装置は、流動用の気体を流動させる。なお、気体導入路と気体排出路とが接続し、気体導入路、気体排出路、及び処理室を含んだ１つの系が構成されてもよい。
【００１０】
以上により、本発明に係るコーティング装置は、静電噴霧することにより帯電したコーティング溶液の液滴が粉体に含まれる粒子の表面に付着する。そして、帯電したコーティング溶液の液滴が付着した粒子同士は反発する。そのため、コーティングに伴う粉体の造粒を抑制することができる。
【００１１】
本発明に係るコーティング装置の一態様では、上記コーティング装置であって、上記処理室内の底部に設けられて回転する回転部材と、上記回転部材を回転駆動する回転駆動装置と、を更に備える。
【００１２】
ここで、回転部材とは処理室内の底部に設けられて回転する部材を意味する。回転部材は、例えば、回転盤、及び回転羽等を挙げることができる。回転駆動装置は回転部材を回転駆動する装置を意味する。回転駆動装置は、例えば、電気モータ、圧力モータ、及びエンジン等を挙げることができる。
【００１３】
この態様によれば、コーティングに伴う粉体の造粒を抑制することができる。更に、原材料が処理室の底部に堆積することを抑制することができる。
【００１４】
本発明に係るコーティング装置の他の態様では、上記粒子は電池に用いる電池用粒子である。
【００１５】
ここで、電池用粒子とは、広義には電池に用いられる粒子を意味し、狭義には、正極層、電解質層、負極層のうち少なくともいずれか１つの層に用いられる粒子を意味する。
【００１６】
この態様によれば、コーティングに伴う電池用粒子を含む粉体の造粒を抑制することができる。
【００１７】
本発明に係るコーティング装置の他の態様では、上記電池用粒子は、活物質粒子である。
【００１８】
この態様によれば、コーティングに伴う活物質粒子を含む粉体の造粒を抑制することができる。
【００１９】
本発明に係るコーティング装置の他の態様では、上記被覆体は、リチウムイオン伝導体である。
【００２０】
ここでリチウムイオン伝導体とは、リチウムイオン伝導体とは、リチウムイオンを伝導させることができる物質とその物質を有する材料の少なくとも一方を意味する。
【００２１】
この態様によれば、被覆体がリチウムイオン伝導体である場合に、コーティングに伴う粉体の造粒を抑制することができる。
【００２２】
上述した課題を解決するため、本発明に係るコーティングされた粒子の製造方法は、被覆体でコーティングされた粒子の製造方法であって、上記粒子を含む粉体を流動させる、流動工程と、上記粒子に対して帯電させたコーティング溶液の噴霧を行う、噴霧工程と、を備える。
【００２３】
ここで、ここで、被覆体とは、粒子の表面を被覆する物体を意味する。被覆体は、粒子の少なくとも一部の表面に存在していればよい。粒子とは、物質を構成する粒の一つひとつを意味し、粉体とは、複数の粒子が集合している状態にあるものを意味する。なお、粒子は、コーティングの前後で化学的な組成が変化してもよいし、被覆する前後で化学的な組成が同様であってもよい。コーティング溶液とは、被覆体の原料である溶液を意味する。
【００２４】
以上により、本発明に係るコーティングされた粒子の製造方法は、帯電したコーティング溶液の液滴が粉体に含まれる粒子の表面に付着する。そして、帯電したコーティング溶液の液滴が付着した粒子同士は反発する。そのため、コーティングに伴う粉体の造粒を抑制することができる。
【００２５】
本発明に係るコーティングされた粒子の製造方法の一態様では、上記粒子の平均粒径は、１μｍ以上１０μｍ以下の範囲である。
【００２６】
ここで、粒径とは、粒子の直径を意味し、平均粒径とは粒径の平均を意味する。粒径は、例えば、ＴＥＭ写真、及びＳＥＭ写真等によって求めることができる。
【００２７】
この態様によれば、コーティングに伴う粉体の造粒を抑制することができる。
【００２８】
本発明に係るコーティングされた粒子の製造方法の他の態様では、上記粒子は電池に用いる電池用粒子である。
【００２９】
この態様によれば、コーティングに伴う電池用粒子を含む粉体の造粒を抑制することができる。
【００３０】
本発明に係るコーティングされた粒子の製造方法の他の態様では、上記電池用粒子は、活物質粒子である。
【００３１】
この態様によれば、コーティングに伴う活物質粒子を含む粉体の造粒を抑制することができる。
【００３２】
本発明に係るコーティングされた粒子の製造方法の他の態様では、上記被覆体は、リチウムイオン伝導体である。
【００３３】
この態様によれば、被覆体がリチウムイオン伝導体である場合に、コーティングに伴う粉体の造粒を抑制することができる。
【発明の効果】
【００３４】
本発明においては、コーティングに伴う粉体の造粒を抑制することができる。
【図面の簡単な説明】
【００３５】
【図１】実施形態のコーティング装置を表す概略図である。
【図２】実施形態のコーティングされた粒子の製造方法を概念的に表すフローチャートである。
【図３】製造過程における粒子及びコーティング溶液の液滴の概略図である。
【図４】被覆体でコーティングされた粒子の概略図である。
【発明を実施するための形態】
【００３６】
以下、本発明のコーティング装置及びコーティングされた粒子の製造方法について、詳細に説明する。
【００３７】
図１〜４を参照して、実施形態に係るコーティング装置及びコーティングされた粒子の製造方法について説明する。図１はコーティング装置を表す概略図である。図２はコーティングされた粒子の製造方法を概念的に表すフローチャートである。図３は、製造過程における粒子及びコーティング溶液の液滴の概略図であり、図４は、被覆体でコーティングされた粒子の概略図である。
【００３８】
図１において、コーティング装置１００は、処理室１０、静電噴霧器１５、気体導入路２０、気体排出路２５、及び吸引装置３０を備えた、本発明に係るコーティング装置の一例である。
【００３９】
具体的には、コーティング装置１００は、回転盤３５、モータ４０、フィルタ７５を更に備える。
【００４０】
処理室１０は、例えば、アクリル樹脂やＡＢＳ樹脂等の樹脂製、あるいはステンレスやアルミ等の金属製であり、円筒状の装置を使用することができる。
【００４１】
静電噴霧器１５は、処理室１０の下部に位置し、粒子４５にコーティング溶液５０の静電噴霧を行う。静電噴霧器１５の位置は上記の位置に限定されず、例えば、処理室１０の上部であってもよい。
【００４２】
静電噴霧器１５は、キャピラリーチューブ５５、及び高圧電源６０を備える。コーティング溶液５０は、キャピラリーチューブ５５に導入され、高圧電源６０により高電圧を印加される。キャピラリーチューブ５５の先端では、静電気力によりコーティング溶液５０が噴霧される。噴霧されたコーティング溶液５０の液滴６５は帯電している。
【００４３】
気体導入路２０により粒子を流動させる流動用の気体を処理室１０に導入し、気体排出路２５により流動用の気体を処理室１０から排出する。
【００４４】
吸引装置３０は、気体排出路２５に設けられ、流動用の気体を吸引する。吸引装置３０は、例えば、循環用のファンを挙げることができる。なお、吸引装置３０を配置する位置は上記の位置に限定されず、流動用の気体を吸引できる位置であればコーティング装置１００のいずれかの位置に配置することができる。
【００４５】
回転盤３５は、処理室１０の底部に設けられて水平に回転する。回転盤３５の中心部には円錐状の隆起部材を設けてもよい。隆起部材は滑らかな曲面を有しており、粒子は隆起部材を滑り落ちながら運動方向の径方向に変化することができ、粒子が処理室１０の底部に堆積することを抑制することができる。
【００４６】
モータ４０は、処理室１０の下部に位置し、回転盤３５を回転駆動する。
【００４７】
フィルタ７５は、処理室１０の上部に位置し、粒子４５が処理室１０の外に排出されることを防止する。なお、フィルタ１０を配置する位置は上記の位置に限定されず、粒子４５が処理室１０を含む系の外に排出されることを防止できる位置であればコーティング装置１００のいずれかの位置に配置することができる。
【００４８】
以上のように構成されるコーティング装置１００によるコーティングされた粒子の製造方法について、図２を参照して工程ごとに説明する。
【００４９】
まず、流動工程では、粒子４５を含む粉体を処理室内に流動させる（ステップＳ１０）。ここでは、処理室１０内に収容された粒子４５を含む粉体を気体導入路２０によって導入する流動用の気体によって流動させる。なお、ステップＳ１０は、粉体を流動させることのできるものであれば特に限定されない。粉体を流動させる方法は、例えば、上述のような流動用の気体により粉体を流動させる方法、機械的な振動により粉体を流動させる方法、及び遠心力により粉体を流動させる方法等を挙げることができる。
【００５０】
次に、噴霧工程では、処理室内に帯電させたコーティング溶液の噴霧を行う（ステップＳ２０）。ここでは、粒子４５の流動層に向けて静電噴霧器１５からコーティング溶液５０が静電噴霧される。静電噴霧されたコーティング溶液５０の液滴６５は帯電している。ステップＳ２０では、帯電した液滴６５が粒子４５の表面に付着する。そして、帯電した液滴６５が付着した粒子４５同士は反発する。そのため、粒子４５同士の造粒を抑制することができる。なお、粒子４５の粒径より液滴６５の粒径が小さい場合には、粉体の造粒をより効果的に抑制することができる。
【００５１】
そして、乾燥工程では、液滴６５を乾燥させることにより粒子４５の表面に被覆体７０を形成する（ステップＳ３０）。ステップＳ３０では、液滴６５が付着した粒子４５を流動用の気体によって流動させ乾燥を行う。なお、流動させることにより液滴６５が付着した粒子４５同士は衝突し、粒子４５の表面の液滴６５が引き伸ばされ、被覆率が向上すると考えられる。
【００５２】
最後に、粒子４５を浮遊流動させた、流動用に気体は吸引装置３０によって吸引され気体排出路２５から排出される。
【００５３】
以下、図３及び図４について説明する。図３は、製造過程における粒子４５及びコーティング溶液５０の液滴６５の概略図である。例えば、上述のステップＳ２０においては、図３に示すように帯電したコーティング液滴６５が粒子４５の表面に付着する。図４は、被覆体７０でコーティングされた粒子４５を表す。
【００５４】
粒子４５は、既存の各種コーティングに用いられる粒子と同様のものを用いることができる。粒子４５は、例えば、コーンスターチ粒子、カフェイン粒子、アルミナ粒子、ジルコニア粒子、シリカ粒子、及び電池用粒子等を挙げることができる。なお、粒子４５は、コーティングの前後で化学的な組成が変化してもよいし、被覆する前後で化学的な組成が同様であってもよい。
【００５５】
電池用粒子は、例えば、正極活物質粒子、負極活物質粒子、固体電解質粒子、及び固体電解質層の補強等に用いる機械的強度が高い粒子等を挙げることができる。
【００５６】
正極活物質粒子の平均粒径は、１μｍ〜１０μｍが好ましく、より好ましくは３μｍ〜７μｍである。上述の範囲であれば、電池にしたときのエネルギー密度を向上させることができる。
【００５７】
正極活物質粒子の材料としては、例えば、硫化物系活物質、及び酸化物系活物質等を挙げることができる。硫化物系活物質は、例えば、ＴｉＳ２、ＭｏＳ２、ＦｅＳ、ＦｅＳ２、ＣｕＳ、及びＮｉＳ２等を挙げることができる。酸化物系活物質は、例えば、Ｂｉ２Ｏ３、Ｂｉ２Ｐｂ２Ｏ５、ＣｕＯ、Ｖ６Ｏ１３、ＬｉＣｏＯ２、ＬｉＣｒＯ２、ＬｉＮｉＯ２、ＬｉＭｎＯ２、ＬｉＭｎ２Ｏ４、Ｌｉ２ＮｉＭｎ３Ｏ８、ＬｉＮｉＣｏＭｎＯ２、Ｌｉ３ＮｉＭｎＣｏＯ６、ＬｉＭｇＭｎ３Ｏ８、ＬｉＮｉＧｅ３Ｏ８、ＬｉＮｉＶＯ２、ＬｉＣｏＶＯ２、ＬｉＦｅＰＯ４、及びＬｉＣｏＰＯ４等を挙げることができる。正極活物質は、１種類を単独で用いる、又は２種類以上を組み合わせて用いることができる。
【００５８】
負極活物質粒子の平均粒径は、１μｍ〜１０μｍが好ましく、より好ましくは３μｍ〜７μｍである。上述の範囲であれば、電池にしたときのエネルギー密度を向上させることができる。
【００５９】
負極活物質の材料としては、例えば、炭素系材料、Ｌｉ金属、Ｌｉ合金、酸化物材料、窒化物材料等を挙げることができる。炭素系材料は、例えば、黒鉛、カーボンナノチューブ、メソカーボンマイクロビーズ、高配向性グラファイト、ハードカーボン、及びソフトカーボン等を挙げることができる。Ｌｉ合金は、例えば、Ｍｇ、Ｃａ、Ａｌ、Ｓｉ、Ｇｅ、Ｓｎ、Ｐｂ、Ａｓ、Ｓｂ、Ｂｉ、Ａｇ、Ａｕ、Ｚｎ、Ｃｄ、及びＨｇ等とＬｉとの合金を挙げることができる。酸化物材料としては、例えば、Ｎｂ２Ｏ５、ＴｉＯ２、Ｌｉ４Ｔｉ５Ｏ１２、ＷＯ２、及びＦｅ２Ｏ３等を挙げることができる。窒化物材料としては、例えば、Ｌｉ３−ＸＣｏＸＮ、Ｌｉ３−ＸＮｉＸＮ、Ｌｉ３−ＸＣｕＸＮ等を挙げることができる。負極活物質は、１種類を単独で用いる、又は２種類以上を組み合わせて用いることができる。
【００６０】
固体電解質粒子の平均粒径は、１μｍ〜１０μｍが好ましく、より好ましくは１μｍ〜５μｍである。上述の範囲であれば、電池にしたときのエネルギー密度を向上させることができる。
【００６１】
固体電解質粒子の材料としては、例えば、硫化物固体電解質、酸化物固体電解質、及び窒化物固体電解質等を挙げることができる。硫化物系固体電解質としては、硫黄成分を含有し、イオン伝導性を有するものであれば特に限定されるものではない。例えば、Ｌｉ２Ｓ−Ｐ２Ｓ５、７０Ｌｉ２Ｓ−３０Ｐ２Ｓ５、８０Ｌｉ２Ｓ−２０Ｐ２Ｓ５、Ｌｉ２Ｓ−ＳｉＳ２、及びＬｉＧｅ０．２５Ｐ０．７５Ｓ４等を挙げることができる。酸化物系固体電解質としては、例えば、ＬｉＰＯＮ、Ｌｉ１＋ＸＡｌＸＴｉ２−Ｘ（ＰＯ４）３、Ｌｉ１＋ＸＡｌＸＧｅ２−Ｘ（ＰＯ４）３、Ｌｉ７Ｌａ３Ｚｒ２Ｏ１２、Ｌｉ５Ｌａ３Ｎｂ２Ｏ１２、Ｌｉ２Ｔｉ２Ｏ５、Ｌｉ４Ｔｉ５Ｏ１２及びＬｉＮｂＯ３を挙げることができる。リチウムイオン伝導体の材料は１種類を単独で用いる、又は２種類以上を組み合わせて用いることができる。
【００６２】
被覆体７０は、既存の各種コーティングに用いられるものと同様のものを用いることができる。被覆体７０は、例えば、有機物、無機物、及びリチウムイオン伝導体等を挙げることができる。
【００６３】
リチウムイオン伝導体の材料は、上述の固体電解質粒子の材料と同様のものを用いることができる。
【００６４】
コーティング溶液５０は、被覆体７０の原料である溶液である。コーティング溶液５０は、既存の各種コーティングに用いられる材料と同様のものを用いることができる。コーティング溶液は、例えば、エチルセルロース系溶液、水系コーティング溶液、及びリチウムイオン伝導体の原料溶液等を挙げることができる。
【００６５】
液滴６５の平均粒径は、０．１μｍ〜１．０μｍが好ましく、より好ましくは０．３μｍ〜０．７μｍである。
【００６６】
リチウムイオン伝導体の原料溶液は、例えば、ゾルゲル溶液、錯体溶液、及び水溶液等を挙げることができる。リチウムイオン伝導体の原料溶液の液滴の平均粒径は、０．１μｍ〜１．０μｍが好ましく、より好ましくは０．３μｍ〜０．７μｍである。
【００６７】
以上により、本発明に係るコーティング装置１００及びコーティングされた粒子の製造方法は、帯電したコーティング溶液５０の液滴６５が粉体に含まれる粒子４５の表面に付着する。そして、帯電したコーティング溶液５０の液滴６５が付着した粒子４５同士は反発する。そのため、コーティングに伴う粉体の造粒を抑制することができる。
【００６８】
本発明は、請求の範囲及び明細書全体から読み取ることのできる発明の要旨又は思想に反しない範囲で適宜変更可能であり、そのような変更もまた本発明の技術思想に含まれる。
【符号の説明】
【００６９】
１０…処理室
１５…静電噴霧器
２０…気体導入路
２５…気体排出路
３０…吸引装置
３５…回転盤
４０…モータ
４５…粒子
５０…コーティング溶液
５５…キャピラリーチューブ
６０…高圧電源
６５…液滴
７０…被覆体
１００…コーティング装置
【図１】
2012217902.tif 000003
【図２】
2012217902.tif 000004
【図３】
2012217902.tif 000005
【図４】
2012217902.tif 000006